СОЛНЦЕЗАЩИТНАЯ СЛОИСТАЯ СТРУКТУРА

1. Многослойная солнцезащитная слоистая структура, сформированная на листе стеклообразного материала, содержащая, по меньшей мере, один функциональный слой, состоящий из материала на основе серебра, который отражает инфракрасное излучение, и, по меньшей мере, два диэлектрических покрытия, одно из которых является первым диэлектрическим покрытием, расположенным непосредственно на листе стеклообразного материала, а другое расположено снаружи по отношению к функциональному слою или слоям, при этом каждый функциональный слой окружен диэлектрическими покрытиями, в котором указанная слоистая структура, когда нанесена на лист обычного прозрачного известково-натриевого флоат-стекла толщиной 6 мм, имеет солнечный фактор SF менее 45% и пропускание света LT менее 70%, отличающаяся тем, что эта слоистая структура состоит по существу из металлического поглощающего материала на основе, по меньшей мере, одного, из следующих элементов: Pd, Pt, Au, Ir, Rh, Ru, Os, Co, Ni, Cu, Cr, La, Ce, Pr, Nd, W, Si, Zn, Mo, Mn, Ti, V, Nb, Hf, Та и их сплавов, расположенного в непосредственной близости к функциональному слою или включенного в этот функциональный слой.
x
y
3
4
x
y
2
x
y
X
y
x
y
x
y
2. Слоистая структура по п.1, отличающаяся тем, что диэлектрическое покрытие на наружной стороне слоистой структуры включает, по меньшей мере, один слой на основе смешанного оксида цинка-олова, содержащего, по меньшей мере, 20% олова, и/или барьерный слой, препятствующий диффузии кислорода, толщиной более 5 нм, выбранный из следующих материалов: AlN, AlNO, SiN, SiON, SiO, ZrN, SiC, SiOC, TaC, TiN, TiNO, TiC, CrC, DLC и их сплавов, и нитридов или оксинитридов сплавов, таких как SiAlON или SiTiN.
3. Слоистая структура по п.1 или 2, отличающаяся тем, что поглощающий материал включен в функциональный слой.
4. Слоистая структура по п.3, отличающаяся тем, что функциональный слой содержит от 1 до 30 ат.%, предпочтительно от 5 до 20%, поглощающего материала в виде сплава с материалом на основе серебра, отражающим инфракрасное излучение, или допированного материалом на основе серебра, отражающим инфракрасное излучение.
5. Слоистая структура по п.4, отличающаяся тем, что функциональный слой содержит от 5 до 10% поглощающего материала.
6. Слоистая структура по одному из пп.4 или 5, отличающаяся тем, что поглощающий материал, включенный в функциональный слой, выбирается из следующих материалов: Ni, Cr, NiCr, CoCr, W, Si и NiV.
7. Слоистая структура по одному из пп.4 или 5, отличающаяся тем, что поглощающий материал, включенный в функциональный слой, выбирается из следующих материалов: Os, Co, Pd, Pt, Ir, Ru и Rh.
8. Слоистая структура по одному из пп.1 или 2, отличающаяся тем, что поглощающий материал, по меньшей мере, частично образует часть отдельного слоя из функционального слоя, нанесенного под или на него и в непосредственном контакте с ним.
9. Слоистая структура по п.8, отличающаяся тем, что поглощающий материал образует сплав с расходуемым металлическим слоем, предназначенным для защиты функционального слоя.
10. Слоистая структура по п.8, отличающаяся тем, что поглощающий материал составляет основную часть указанного отдельного слоя, нанесенного под или на и в непосредственном контакте с функциональным слоем.
11. Слоистая структура по п.10, отличающаяся тем, что этот отдельный слой поглощающего материала имеет физическую толщину в интервале между 0,3 и 10 нм, предпочтительно между 0,4 и 5 нм.
12. Слоистая структура по п.11, отличающаяся тем, что этот отдельный слой поглощающего материала имеет физическую толщину в интервале между 0,8 и 3 нм.
13. Слоистая структура по п.1, отличающаяся тем, что поглощающий материал выбирается из, по меньшей мере, одного из следующих элементов: Pt, Pd, Co, Ir, Ru, Rh, Os, CoCr, Ti и NiCr и их сплавов.
14. Слоистая структура по п.13, отличающаяся тем, что поглощающим материалом является палладий.
15. Слоистая структура по п.1, отличающаяся тем, что от 4 до 35%, предпочтительно от 8 до 22%, поглощения света слоистой структурой относятся к поглощающему материалу.
16. Слоистая структура по п.1, отличающаяся тем, что первое диэлектрическое покрытие и наружное диэлектрическое покрытие содержат, по меньшей мере, один слой на основе смешанного оксида цинка-олова, содержащий, по меньшей мере, 20% олова.
17. Слоистая структура по одному из пп.10-16, отличающаяся тем, что содержит, по меньшей мере, следующую последовательность слоев в порядке, начиная с листа стеклообразного материала:
a) первое диэлектрическое покрытие,
b) функциональный слой на основе серебра,
c) поглощающий слой,
d) при необходимости один или два слоя расходуемого металла, возможно субокисленного, выбранного из одного или нескольких из следующих материалов: Ti, Ni, Cr, Nb, Zn, Zr, Al, Та и их сплавов,
e) наружный диэлектрический слой.
18. Слоистая структура по п.1, отличающаяся тем, что содержит, по меньшей мере, два функциональных слоя, разделенных, по меньшей мере, одним промежуточным диэлектрическим покрытием.
19. Слоистая структура по п.18, отличающаяся тем, что поглощающий материал расположен в непосредственной близости или включен в функциональный слой, наиболее удаленный от листа стеклообразного материала, и что оттенок изменяется незначительно, если один поглощающий материал заменяется другим поглощающим материалом, который обеспечивает тот же самый уровень поглощения.
20. Слоистая структура по п.18, отличающаяся тем, что содержит, по меньшей мере, следующую последовательность слоев в порядке, начиная с листа стеклообразного материала:
a) первое диэлектрическое покрытие,
b) первый функциональный слой на основе серебра,
c) один или два слоя расходуемого металла, возможно субокисленного, выбранного из одного или нескольких из следующих материалов: Ti, Ni, Cr, Nb, Zn, Zr, Al, Та и их сплавов,
d) промежуточное диэлектрическое покрытие,
e) второй функциональный слой на основе серебра,
f) поглощающий слой,
g) при необходимости один или два слоя расходуемого металла, возможно субокисленного, выбранного из одного или нескольких из следующих материалов: Ti, Ni, Cr, Nb, Zn, Zr, Al, Та и их сплавов,
h) наружный диэлектрический слой.
21. Слоистая структура по одному из пп.18-20, отличающаяся тем, что содержит, по меньшей мере, следующую последовательность слоев в порядке, начиная с листа стеклообразного материала:
a) первое диэлектрическое покрытие, включающее, по меньшей мере, один слой на основе смешанного оксида цинка-олова,
b) первый функциональный слой на основе серебра,
c) один или два слоя расходуемого металла, возможно субокисленного, выбранного из одного или нескольких из следующих материалов: Ti, Ni, Cr, Nb, Zn, Zr, Al, Та и их сплавов,
d) промежуточное диэлектрическое покрытие,
e) второй функциональный слой на основе серебра,
f) поглощающий слой на основе палладия
g) при необходимости один или два слоя расходуемого металла, возможно субокисленного, выбранного из одного или нескольких из следующих материалов: Ti, Ni, Cr, Nb, Zn, Zr, Al, Та и их сплавов,
h) наружный диэлектрический слой, включающий, по меньшей мере, один слой на основе смешанного оксида цинка-олова.
22. Слоистая структура по п.21, отличающаяся тем, что все диэлектрические покрытия включают слой на основе смешанного оксида цинка-олова, в котором приблизительно по 50% олова и цинка, и слой на основе смешанного оксида цинка-олова с не более чем около 10% олова и, по меньшей мере, около 90% цинка, причем этот последний слой каждый раз располагается ближе к следующему функциональному слою, чем слой смешанного оксида с приблизительно 50% олова.
23. Слоистая структура по п.1, отличающаяся тем, что она завершается тонким защитным слоем на основе углерода, имеющим толщину от 1,5 до 10 нм.
24. Лист стекла, несущий слоистую структуру по одному из пп.1-23.
25. Лист стекла по п.24, отличающийся тем, что имеет оттенок, протестированный в отраженном свете на стороне стекла, представленный L∗ в интервале между 30 и 55, предпочтительно между 40 и 50, а∗ в интервале между -4 и +3, предпочтительно между -2,5 и +1,5, и b∗ в интервале между -4 и -16, предпочтительно между -6 и -13.
26. Лист стекла по одному из пп.24 или 25, отличающийся тем, что он подвергается термической обработке закаливания и/или гнутья после нанесения многослойной слоистой структуры.
27. Лист стекла по п.26, отличающийся тем, что от 4 до 35%, предпочтительно от 8 до 22%, поглощения света слоистой структуры после термической обработки относится к поглощающему материалу.
28. Комплект, образованный из первой группы, содержащей, по меньшей мере, один лист стекла по одному из пп.26 или 27, и второй группы, содержащей, по меньшей мере, один лист стекла по одному из пп.24 или 25, который не подвергался термической обработке, отличающийся тем, что эти две группы имеют схожий визуальный внешний вид в отраженном свете на стороне стекла, так что эти две группы могут быть размещены вместе без какого-либо значительного визуального изменения.
29. Многослойное остекление, содержащее лист стекла по одному из пп.24-27.
30. Многослойное остекление по п.29, отличающееся тем, что оно имеет солнечный фактор SF в интервале между 15 и 40%, пропускание света, по меньшей мере, 30% и цвет, который является относительно нейтральным в проходящем свете и от нейтрального до слегка голубоватого в отраженном свете на стороне листа стекла, несущего слоистую структуру.
31. Многослойное остекление по п.30, отличающееся тем, что имеет солнечный фактор SF в интервале между 20 и 35%, предпочтительно между 25 и 35%, пропускание света, по меньшей мере, 45%, предпочтительно, по меньшей мере, 50%, и преимущественно, по меньшей мере, 55%.
32. Многослойное остекление по одному из пп.29-31, отличающееся тем, что оно имеет оттенок в отраженном свете на стороне листа стекла, несущего слоистую структуру, в котором эта слоистая структура располагается в направлении внутреннего пространства многослойного остекления, представленный L∗ в интервале между 40 и 55, предпочтительно между 45 и 52, а∗ в интервале между 1,5 и -6, предпочтительно между 0,5 и -4, и b∗ в интервале между -3 и -15, предпочтительно между 5 и -12.